СЫРЬЕ И СПОСОБ ПОЛУЧЕНИЯ СЫРЬЯ

1. Сырье для литья под давлением, содержащее
- керамический наполнитель, превращающийся при спекании в керамику с положительным температурным коэффициентом электрического сопротивления,
- матрицу для связывания наполнителя, причем матрица имеет температуру плавления ниже, чем температура плавления керамического наполнителя,
-1
- металлические примеси, причем содержание примесей в сырье ниже 10 млн.
2. Сырье по п.1, где керамический наполнитель содержит материал со структурой
1-x-y
x
y
1-a-b
a
b
3
BaMDTiNMnO,
где
x=0-0,5;
y=0-0,01;
a=0-0,01 и
b=0-0,01,
M означает катион с валентностью два, D означает донор с валентностью три или четыре, и N означает катион с валентностью пять или шесть.
3. Сырье по п.1, причем спеченная керамика имеет удельное сопротивление от 3 Ом·см до 30000 Ом·см при 25°C.
4. Сырье по п.1, где содержание матрицы составляет ≤20 мас.%.
5. Сырье по п.4, где матрица содержит материал, который выбран из группы, содержащей воск, смолы, термопласты и водорастворимые полимеры.
6. Сырье по п.5, где матрица дополнительно содержит по меньшей мере один компонент, который выбран из смазок, пластификаторов и антиоксидантов.
7. Сырье по п.1, где металлические примеси содержат металлы, выбранные из Fe, Al, Ni, Cr и W.
8. Способ приготовления сырья для литья под давлением, включающий этапы:
A) получения керамического наполнителя, превращающегося в керамику с положительным температурным коэффициентом электрического сопротивления в результате спекания,
B) смешивания керамического наполнителя с матрицей для связывания наполнителя,
C) получения гранулята, содержащего наполнитель и матрицу,
-1
причем на этапах A), B) и C) применяются инструменты, имеющие низкую степень истирания, так что получается сырье, содержащее менее 10 млн примесей, вызванных истиранием.
9. Способ по п.8, в котором (на этапе A) базовые материалы наполнителя смешивают, обжигают и измельчают в порошок.
3
2
2
3
3
3
4
10. Способ по п.9, в котором базовые материалы включают BaCO, TiO, растворы, содержащие ионы Mn, и растворы, содержащие ионы Y, и по меньшей мере одно соединение, выбранное из группы SiO, CaCO, SrCO и PbO.
11. Способ по п.8, в котором этап B) осуществляют при температуре в диапазоне от 40°C до 200°C.
12. Способ по п.8, в котором (на этапе C) смесь наполнителя и матрицы измельчают на маленькие кусочки при комнатной температуре или при повышенной температуре.
13. Способ по п.8, в котором на этапах A), B) и C) инструменты выбирают из группы, содержащей двухвалковую мельницу, одношнековый экструдер, двухшнековый экструдер, шаровую мельницу, мешалку лопастного типа.
14. Способ по п.13, в котором поверхности инструментов, которые могут контактировать с керамическим наполнителем, содержат твердое покрытие.
15. Способ по п.14, причем покрытие содержит карбид вольфрама.